АВТОМОБИЛЬНЫЕ КАТАЛИЗАТОРЫ С ПАЛЛАДИЕМ, НАНЕСЕННЫМ НА СЛОЙ, НЕ СОДЕРЖАЩИЙ ОКСИД АЛЮМИНИЯ

1. Каталитический композит для двигателей внутреннего сгорания, включающий: носитель и первый слой, содержащий каталитический материал на носителе, каталитический материал включающий
палладиевый компонент, нанесенный и на компонент накопления кислорода на основе оксида церия-оксида празеодима,
и на компонент накопления кислорода на основе оксида церия-оксида циркония;
в котором первый слой существенно не содержит оксида алюминия.
2. Композит по п. 1, в котором каталитический материал эффективен, чтобы в значительной степени одновременно окислять монооксид углерода и углеводороды и восстанавливать оксиды азота, присутствующие в газообразном потоке выхлопных газов, производимых двигателем внутреннего сгорания.
3. Композит по п. 1, в котором компонент накопления кислорода на основе оксида церия-оксида празеодима содержит, в пересчете на массу оксидной основы: от около 30 до около 60% Се; от около 10 до около 50% Pr; от 0 до около 30% редкоземельных элементов, выбранных из группы, включающей La, Y, и Nd; и меньше, чем или равное до около 10% Zr.
4. Композит по п. 1, в котором компонент накопления кислорода на основе оксида церия-оксида циркония содержит, в пересчете на массу оксидной основы: от около 10 до около 70% Се; от около 15 до около 90% Zr; и от 0 до около 25% редкоземельных элементов, выбранных из группы, включающей La, Y, Pr, и Nd.
5. Композит по п. 1, в котором первый слой дополнительно содержит связующее вещество без оксида алюминия.
6. Композит по п. 5, в котором связующее вещество без оксида алюминия содержит субмикронные частицы циркониевого компонента, титанового компонента или компонента оксида церия.
7. Композит по п. 1, в котором компонент накопления кислорода на основе оксида церия-оксида празеодима и компонент накопления кислорода на основе оксида церия-оксида циркония присутствуют в массовом соотношении от около 0.15:1 до около 1.5:1.
8. Композит по п. 1, в котором компонент накопления кислорода на основе оксида церия-оксида празеодима и компонент накопления кислорода на основе оксида церия-оксида циркония присутствуют в массовом соотношении от около 0.25:1 до около 1.5:1.
9. Композит по п. 1, в котором компонент накопления кислорода на основе оксида церия-оксида празеодима и компонент накопления кислорода на основе оксида церия-оксида циркония присутствуют в массовом соотношении от около 0.4:1 до около 0.7:1.
10. Композит по п. 1, в котором от около 0.1 до около 50 мас. % палладиевого компонента наносят на компонент накопления кислорода на основе оксида церия-оксида празеодима и от около 50 до около 99.9 мас. % палладиевого компонента наносят на компонент накопления кислорода на основе оксида церия-оксида циркония.
3
11. Композит по п. 1, в котором компонент накопления кислорода на основе оксида церия-оксида празеодима и компонент накопления кислорода на основе оксида церия-оксида циркония присутствуют в загрузке от около 0.5-3.5 г/дюйм.
12. Композит по п. 1, в котором каталитический материал дополнительно содержит материал стабилизатора, выбранный из группы, включающей барий, кальций, магний, стронций и их смеси.
13. Композит по п. 1, дополнительно содержащий второй слой на первом слое, второй слой, содержащий компонент металла платиновой группы (PGM), нанесен на тугоплавкий оксид металла с высокой удельной поверхностью, компонент накопления кислорода или их комбинации.
14. Композит по п. 13, в котором компонент PGM нанесен на тугоплавкий оксид металла с высокой удельной поверхностью и в котором тугоплавкий оксид металла с высокой удельной поверхностью содержит соединение, которое активировано, стабилизировано, или и то, и другое, и которое выбирают из группы, включающей оксид алюминия, оксид алюминия-оксид циркония, оксид лантана-оксид алюминия, оксид лантана-оксид циркония-оксид алюминия, оксид бария-оксид алюминия, оксид бария-оксид лантана-оксид алюминия, оксид бария-оксид лантана-оксид неодима-оксид алюминия, и оксид алюминия-оксид церия.
15. Композит по п. 13, в котором компонент PGM наносят на компонент накопления кислорода и в котором компонент накопления кислорода содержит композит оксида церия-оксида циркония.
16. Композит по п. 13, в котором компонент PGM содержит палладиевый компонент, родиевый компонент или оба.
17. Композит по п. 1, дополнительно содержащий грунтовочный слой, который находится на носителе и ниже первого слоя, в котором грунтовочный слой существенно не содержит любой из металлов платиновой группы.
18. Система обработки потока выхлопных газов двигателя внутреннего сгорания, включающего углеводороды, монооксид углерода и оксиды азота, при этом система обработки выбросов включает:
выхлопной трубопровод с жидкостным соединением с двигателем
внутреннего сгорания через выхлопную трубу; и каталитический композит по любому из пп. 1-17.
19. Способ обработки выхлопных газов, включающий контактирование газового потока, содержащего углеводороды, монооксид углерода и оксиды азота, с каталитическим композитом по любому из пп. 1-15.
20. Способ изготовления каталитического композита, включающий:
получение носителя; и
покрытие носителя первым покрытием из пористого оксида каталитического материала, в котором:
первое покрытие из пористого оксида существенно не содержит оксид алюминия и содержит палладиевый компонент, нанесенный и на компонент накопления кислорода на основе оксида церия-оксида празеодима, и на компонент накопления кислорода на основе оксида церия-оксида циркония, чтобы получить покрытый носитель; и
высушивание и прокаливание покрытого носителя, чтобы сформировать первый слой на каталитическом композите.
21. Способ по п. 20, дополнительно включающий:
нанесение второго покрытия из пористого оксида на первый слой, в котором второе покрытие из пористого оксида содержит компонент металла платиновой группы (PGM), нанесенный на тугоплавкий оксид металла с высокой удельной поверхностью или на компонент накопления кислорода; и
высушивание и прокаливание покрытого носителя, чтобы сформировать второй слой на каталитическом композите.
22. Способ по п. 20, дополнительно включающий добавление связующего вещества без оксида алюминия к первому покрытию из пористого оксида каталитического материала.